(57)【要約】【課題】磁束密度が高く、鉄損の少ない高強度な圧粉磁心を提供する。【解決手段】磁性粉末と、フッ化物粒子と、潤滑材の加熱変性物とを含む圧粉磁心であって、前記磁性粉末は、その表面に酸化層及び／又は絶縁層を有し、相隣る前記磁性粉末の間に前記フッ化物粒子及び前記加熱変性物を有し、相隣る前記酸化層又は前記絶縁層が、前記フッ化物粒子を介して結合している部分を有する。【選択図】図４
2010251437.tif 000002
【特許請求の範囲】
【請求項１】
磁性粉末と、フッ化物粒子と、潤滑材の加熱変性物とを含む圧粉磁心であって、前記磁性粉末は、その表面に酸化層及び／又は絶縁層を有し、相隣る前記磁性粉末の間に前記フッ化物粒子及び前記加熱変性物を有し、相隣る前記酸化層又は前記絶縁層が、前記フッ化物粒子を介して結合している部分を有することを特徴とする圧粉磁心。
【請求項２】
前記絶縁層が、アルカリ土類金属フッ化物又は希土類金属フッ化物を含むことを特徴とする請求項１記載の圧粉磁心。
【請求項３】
前記フッ化物粒子が、アルカリ土類金属フッ化物又は希土類金属フッ化物を含むことを特徴とする請求項１又は２に記載の圧粉磁心。
【請求項４】
前記潤滑材が、ステアリン酸金属塩を含むことを特徴とする請求項１〜３のいずれか一項に記載の圧粉磁心。
【請求項５】
前記ステアリン酸金属塩が、ステアリン酸亜鉛又はステアリン酸リチウムを含むことを特徴とする請求項４記載の圧粉磁心。
【請求項６】
前記フッ化物粒子がフッ化マグネシウムを含むことを特徴とする請求項１〜５のいずれか一項に記載の圧粉磁心。
【請求項７】
前記フッ化物粒子の添加量が、前記磁性粉末、前記フッ化物粒子及び前記潤滑材の混合物の熱処理前における重量基準で０．００２〜０．２％であることを特徴とする請求項１〜６のいずれか一項に記載の圧粉磁心。
【請求項８】
請求項１〜７のいずれか一項に記載の圧粉磁心を用いたことを特徴とするリアクトル。
【請求項９】
請求項１〜７のいずれか一項に記載の圧粉磁心を用いたことを特徴とする回転電機。
【発明の詳細な説明】
【技術分野】
【０００１】
本発明は、圧粉磁心に関する。
【背景技術】
【０００２】
近年、環境問題の観点から、電気自動車が注目されている。電気自動車は、動力源としての回転電機（モータ）と、インバータ回路出力としての平滑トランス（リアクトル）とを備えており、これらの部品の効率向上が求められている。
【０００３】
これらの部品に用いる磁心に関しては、鉄損が低く、かつ、磁束密度が高いことは勿論のこと、それらの磁気特性が低周波から高周波までの領域においても低下しないことが求められている。
【０００４】
鉄損には、磁心の比抵抗と密接な関係を有する渦電流損と、鉄粉の製造の過程及びその後のプロセス履歴から生じる鉄粉内の歪から影響を受けるヒステリシス損とがある。
【０００５】
鉄損Ｗは、下記式（１）のように、渦電流損Ｗｅとヒステリシス損Ｗｈとの和で表すことができる。ここで、ｆは周波数、Ｂｍは励磁磁束密度、ρは比抵抗、ｔは材料の厚さ、ｋ１及びｋ２は係数である。
【０００６】
Ｗ＝Ｗｅ＋Ｗｈ＝（ｋ１Ｂｍ２ｔ２／ρ）ｆ２＋ｋ２Ｂｍ１．６ｆ      （１）
上記式（１）から、渦電流損Ｗｅは周波数ｆの二乗に比例して大きくなるため、特に、高周波での磁気特性を低下させないためには、その渦電流損Ｗｅの抑制が不可欠である。圧粉磁心の渦電流の発生を抑えるためには、用いる磁粉のサイズを最適化し、かつ、磁粉一つ一つの表面に絶縁膜を形成させ、その磁粉を用い圧縮成形した圧粉磁心を用いる必要がある。
【０００７】
このような圧粉磁心において絶縁が不十分である場合、比抵抗ρが低下して渦電流損Ｗｅが大きくなる。一方、絶縁性を高めるために絶縁被膜を厚くすると、磁心に含まれる軟磁性粉の占める容積の割合が低下し、磁束密度が低下する。
【０００８】
また、磁束密度を向上させるために軟磁性粉の圧縮成形を高圧で行い、軟磁性粉の密度を増加させると、成形時の軟磁性粉の歪が避けられず、ヒステリシス損Ｗｈが大きくなるため、結果として鉄損Ｗの抑制は難しい。特に、低周波領域においては、渦電流損Ｗｅが小さいため、鉄損Ｗ中のヒステリシス損Ｗｈの影響が大きくなる。
【０００９】
このような課題に対して、これまでは、鉄又は鉄を主成分とする合金粉末（以下、磁性粉末又は鉄粉とも呼ぶ。）の表面に絶縁コート（絶縁被膜）を施すことで、粒子間の絶縁を確保し、磁心全体の比抵抗を増加させ、マクロな渦電流損失を低下させる手法が提案されていた。また、ヒステリシス損失の低減に関しては、鉄粉粒径を大きくし、粒子表面の酸化等、磁気的劣化要因を見かけ上希薄化すること、及び、熱処理により圧縮成形時の歪を除去することが有効であることも知られている。
【００１０】
熱処理に関しては、鉄粉表面の絶縁コートを破壊し、磁心比抵抗を低下させて渦電流損失を増加させることから、リン酸塩コート鉄粉で５００〜５５０℃、フッ化物コートで６００〜７００℃、ＳｉＯ２コートで６００〜９００℃という制限がある。
【００１１】
ここで、比抵抗だけ考慮すれば、フェライトコアが比抵抗で１〜１０Ω・ｃｍを超える利点がある。一方、圧粉磁心は、高密度化することで動作磁束密度を高くできる。フェライトコアの０．５Ｔ（テスラ）程度に対し、密度を９５％まで高くすれば１．５〜１．６Ｔの動作磁束密度が得られる。
【００１２】
鉄粉密度を増加させるためには、圧縮成形時、鉄粉にステアリン酸亜鉛、ステアリン酸リチウムなど金属石鹸と呼ばれる塩を粉末で混合し、一緒に成形することが有効である。これにより、鉄粉同士のこすれによる絶縁膜破壊を防止するとともに、鉄粉の回転回り込みを容易にし、低圧力で高密度な成形体が得られる。
【００１３】
しかしながら、添加した潤滑材は、圧粉磁心を形成する際、歪取り熱処理において分解して、炭素、酸素及び窒素並びに金属酸化物を含む混合物に変化する。ここで、この混合物を加熱変性物と呼ぶ。
【００１４】
この加熱変性物が生ずると、圧粉磁心の機械強度が大幅に低下する難点がある。これは信頼性を要する自動車用途や、長期安定動作を要する家電製品への応用に際し、改善を要するものとされていた。
【００１５】
圧粉磁心の機械強度を増加させる手段として、バインダ添加がある。これは鉄粉にシリコン樹脂など熱硬化性樹脂を添加し、歪取り熱処理によりバインダとして機能させる。しかしながら、樹脂は潤滑性がないため、圧縮型に潤滑材を塗布する型潤滑が必要である。このため、磁心密度増加に難点があり、また６００℃以上の高温熱処理はバインダ分解の難点があった。
【００１６】
特許文献１には、耐熱性のある絶縁被膜を有する磁性粉及び比抵抗が高く、鉄損等の少ない圧粉磁心の圧粉成形体を提供することを目的として、鉄粉末又は鉄を主成分とする合金粉末の表面に、アルコキシシラン及びその誘導体から選ばれる１種以上と、アルコール及び水を含有する処理液を用いて形成された絶縁膜（シリカ（ＳｉＯ２）絶縁膜）を有する磁性粉の圧粉成形体であって、密度が７．５ｇ／ｃｍ３以上で、上記磁性粉の平均粒径が３０〜２００μｍであって、上記絶縁膜の平均厚さが１〜７００ｎｍであって、比抵抗が１０００μΩ・ｃｍ以上であることを特徴とする圧粉磁心が開示されている。
【００１７】
特許文献２には、表面に電気絶縁層を有する圧粉磁心用磁性粉を用いて形成した電気装置の圧粉磁心において、前記電気絶縁層が、鉄酸化物の形成を抑制する孤立電子対を有する窒素又は硫黄の少なくとも１種を含む有機化合物からなる防錆剤と、リン酸塩化成処理液を含む絶縁層形成処理液を前記磁性粉に混合し、所定温度で乾燥することにより形成されていることを特徴とする圧粉磁心が開示されている。
【００１８】
特許文献３には、表面に絶縁被膜が被覆された鉄元素を主成分とした粉末からなる磁性粉であって、前記粉末は球状粉末又は表面が平坦化加工された粉末であり、前記絶縁被膜は希土類フッ化物、アルカリ金属フッ化物、又はアルカリ土類金属フッ化物の被膜であることを特徴とする磁性粉、及びこれを用いた圧粉磁心が開示されている。
【００１９】
また、特許文献４には、鉄基粉末の粒子表面に副原料の粒子をバインダーで定着させた鉄基粉末混合物の製造方法において、前記バインダーの融点未満の温度で前記鉄基粉末と前記副原料とを混合しながら、得られる混合物に前記バインダーの溶融液を噴霧して、前記鉄基粉末の粒子表面に前記副原料の粒子を定着させることを特徴とする鉄基粉末混合物の製造方法が開示されている。
【先行技術文献】
【特許文献】
【００２０】
【特許文献１】特開２００７−１２９１５４号公報
【特許文献２】特開平１０−１５４６１３号公報
【特許文献３】特開２００８−０１６６７０号公報
【特許文献４】特開２００７−２１１２７５号公報
【発明の概要】
【発明が解決しようとする課題】
【００２１】
本発明の目的は、磁束密度が高く、鉄損が少なく、機械的強度が高い圧粉磁心を提供することにある。
【課題を解決するための手段】
【００２２】
本発明の圧粉磁心は、磁性粉末と、フッ化物粒子と、潤滑材の加熱変性物とを含む圧粉磁心であって、前記磁性粉末は、その表面に酸化層及び／又は絶縁層を有し、相隣る前記磁性粉末の間に前記フッ化物粒子及び前記加熱変性物を有し、相隣る前記酸化層又は前記絶縁層が、前記フッ化物粒子を介して結合している部分を有することを特徴とする。
【発明の効果】
【００２３】
本発明によれば、高密度で、抵抗値が高く、磁気特性に優れ、機械的強度が高い圧粉磁心を得ることができる。
【図面の簡単な説明】
【００２４】
【図１】潤滑材を添加しないでリング試料を成形した場合における磁性粉末のコート材の種類による抜き出し圧を比較して示したグラフである。
【図２】潤滑材の有無による三点曲げ強度を示すグラフである。
【図３】本発明による実施例の圧粉磁心を構成する鉄粉間の構造を示す断面ＳＥＭ写真である。
【図４】本発明による実施例の圧粉磁心を構成する鉄粉間の構造を示す模式断面図である。
【図５】本発明による実施例の圧粉磁心成形体の曲げ強度とフッ化マグネシウム添加量との関係を示すグラフである。
【図６】本発明による実施例の圧粉磁心成形体の曲げ強度と熱処理温度との関係を示すグラフである。
【図７】本発明による実施例の圧粉磁心の比抵抗と熱処理温度との関係を示すグラフである。
【発明を実施するための形態】
【００２５】
本発明は、鉄元素を含んだ磁性粉を圧縮成形することにより製造される圧粉磁心に関し、特に、回転電機（モータなどを含む）、リアクトルなどの電機部品に用いるに好適な圧粉磁心に関する。
【００２６】
我々の検討の結果、上記の特許文献１〜３に記載されたシリカ、リン酸塩及びフッ化物の絶縁被膜のうち、フッ化物の絶縁被膜は、他の絶縁被膜と異なり、潤滑材がなくても圧縮成形時に型に対するダメージが少ないことがわかってきた。
【００２７】
図１は、潤滑材を添加しないでリング試料を成形した後、試料を型から脱離させる際の応力（抜出し圧）を示したグラフである。リング試料の寸法は、外径５０ｍｍ、内径４０ｍｍ、厚さ５ｍｍである。コート材（被覆層の主成分）は、フッ化マグネシウム（ＭｇＦ２）、リン酸塩及びシリカ（ＳｉＯ２）の３種類である。
【００２８】
本図から、フッ化物をコーティングした鉄粉は、他のコート材より非常に低い抜出し圧を有すること、すなわち、フッ化物には潤滑能力があることがわかる。しかしながら、フッ化物コートであっても、生産上の圧縮型保護には４０ＭＰａ以下が必要であるため、潤滑材を必要とする。
【００２９】
一方、潤滑材の使用は、圧粉磁心強度の大幅な低下を招く。
【００３０】
図２は、フッ化物コート（フッ化物被膜）を有する鉄粉におけるステアリン酸亜鉛（潤滑材）の有無による３点曲げ強度の違いを示したものである。図２（ａ）は、３点曲げ強度試験の試験片並びに支点及び力点を模式的に示す側面図である。図２（ｂ）は、試験結果を示したものである。
【００３１】
図２（ａ）において、試験片（圧粉磁心）の寸法は、幅５５ｍｍ、高さ１０ｍｍ、厚さ５ｍｍである。また、試験片の下部を支持する２か所の支点の間の距離は４０ｍｍであり、試験片の中央上部に下向きの力を加える力点を設けてある。
【００３２】
本図より、潤滑材の添加が曲げ強度の大幅な低下を起こすことがわかる。
【００３３】
これは、熱処理によって変性した潤滑材（潤滑材の加熱変性物）が、隣り合う鉄粉のフッ化物被膜の間に存在することにより、フッ化物の焼結が妨げられ、圧粉磁心の機械的強度が大幅に低下するためと考えられる。
【００３４】
圧粉磁心は、成形時圧縮型へのダメージ低減のため、磁性粉末にステアリン酸亜鉛等の金属石鹸粉を混合・添加し、成形する必要がある。しかし、この潤滑材は、圧粉磁心に必要な熱処理時炭化して低強度な加熱変性層になるという点で改善の余地があった。
【００３５】
本発明の目的は、高密度で、抵抗値が高く、磁気特性に優れ、強度が高い圧粉磁心を提供することにある。
【００３６】
本発明は、加熱変性層の構造に工夫を加え、圧粉磁心の強度を増加させるものである。
【００３７】
本発明の圧粉磁心は、鉄又は鉄を主成分とする合金の磁性粉末を用い、この磁性粉末を、潤滑材を添加して圧縮成形し、熱処理を施して作製する圧粉磁心であって、前記磁性粉末が粉末生成時に形成される合金界面上の自然酸化層、及び／又は絶縁層を含む界面層を有し、その界面層に含まれるフッ化物粒子により相隣る前記磁性粉末が架橋（結合）された部分を有し、前記界面層には、前記潤滑材（有機物）の加熱変性物も含まれる構造を有することを特徴とする。
【００３８】
ここで、磁性粉末は、鉄又は鉄を主成分とする合金が主流であるが、コバルト又はニッケルの比率が鉄よりも多い合金も含むものとする。
【００３９】
以下、本発明の特徴を説明する。
【００４０】
本発明は、ステアリン酸亜鉛及びフッ化マグネシウムの粉末の混合物を潤滑材として用いることにより、製造時における潤滑性能に優れ、かつ、機械的強度が高い圧粉磁心を得ようとするものである。
【００４１】
特許文献４には、バインダー（接着剤）としてのステアリン酸亜鉛と、焼結体の切削性改善のためのフッ化カルシウムとを鉄基粉末に混合する構成、及び、このフッ化カルシウムの混合量を鉄基粉末混合物の質量に対して０．５〜５重量％とすることが開示されている。としている。しかしながら、特許文献４においては、鉄基粉末の表面に絶縁被膜（絶縁層）を設けること、及び、その絶縁被膜を、フッ化カルシウムを介して結合（焼結）させることに関する記載はなく、フッ化カルシウム粒子を混合することにより機械的強度を増加させることに関する記載もない。
【００４２】
また、我々の検討結果から、上記のフッ化カルシウムの混合量では機械的強度を向上させる効果が得られないことが判明している。
【００４３】
後述のように、フッ化マグネシウムの添加量は、フッ化マグネシウム及び潤滑材の混合物（潤滑材混合物）の熱処理前における重量（添加量）を基準として２〜４０重量％（重量パーセント）が望ましい。すなわち、磁性粉末、フッ化マグネシウム及び潤滑材の混合物の熱処理前における重量を基準とした場合の潤滑材の添加量が０．１〜０．５重量％であることから、フッ化マグネシウムの添加量は、磁性粉末、フッ化マグネシウム及び潤滑材の混合物の熱処理前における重量を基準とした場合、０．００２〜０．２重量％（重量基準で０．００２〜０．２％ともいう。）が望ましい。
【００４４】
また、圧粉磁心の強度向上のためには、６００〜８００℃の熱処理を行う必要がある。
【００４５】
以下、本発明について実施例を用いて説明する。
【実施例１】
【００４６】
本実施例において、磁性粉末としては、表面にフッ化マグネシウム被膜を形成した鉄粉を用い、潤滑材としては、ステアリン酸亜鉛を用いた。また、フッ化物粒子としては、フッ化マグネシウムの粒子を用いた。
【００４７】
鉄粉の表面に絶縁被膜（絶縁層）を形成するための処理液を以下の手順で作製した。
【００４８】
（１）酢酸マグネシウム４ｇを１００ｍＬの水に導入し、振とう器又は超音波攪拌器を用いて完全に溶解した。
【００４９】
（２）１０％に希釈したフッ化水素酸をフッ化マグネシウム（ＭｇＦ２）が生成する化学反応の当量分徐々に加えた。
【００５０】
（３）ゲル状沈殿のＭｇＦ２が生成した溶液に対して超音波攪拌器を用いて１時間以上攪拌した。
【００５１】
（４）４０００〜６０００ｒ．ｐ．ｍ．の回転数で遠心分離した後、上澄み液を取り除き、ほぼ同量のメタノールを加えた。
【００５２】
（５）ゲル状のＭｇＦ２を含むメタノール溶液を攪拌して完全に懸濁液にした後、超音波攪拌器を用いて１時間以上攪拌した。
【００５３】
（６）上記（４）及び（５）の操作を酢酸イオン、又は硝酸イオン等の陰イオンが検出されなくなるまで、３〜１０回繰り返した。
【００５４】
（７）最終的には、ゾル状のメタノール系溶液であるＭｇＦ２の処理液（ＭｇＦ２の濃度は１ｇ／４ｍＬである。）を得た。
【００５５】
鉄粉４００ｇにボールミル処理を施した後、上記の処理液を用いて鉄粉の表面にフッ化マグネシウムの被膜を形成し、５０ｇずつ取り分けた。取り分けた鉄粉それぞれに、鉄粉（磁性粉末）及びステアリン酸亜鉛（潤滑材）の混合物の熱処理前における重量を基準として０．３重量％（重量パーセント）のステアリン酸亜鉛の粉末、及び、鉄粉、ステアリン酸亜鉛及びフッ化マグネシウムの混合物の熱処理前における重量を基準として１〜８０重量％のフッ化マグネシウム（平均粒径０．５μｍ）を添加し、混合機に投入してそれぞれ３０分混錬を行った。
【００５６】
この混錬により得られた混合鉄粉を２０ｇ採取し、５５×１０ｍｍ断面の直方体試料に１２ｔ／ｃｍ２の圧力をかけてプレス成形を行った。仕上がり厚さはほぼ５ｍｍである。
【００５７】
この試料を真空中で６００℃、０．５時間熱処理し、歪取りを行った。
【００５８】
図３は、本発明による実施例の圧粉磁心を構成する鉄粉間の構造を示す断面ＳＥＭ写真である。
【００５９】
図中、上下両側の鉄粉の表面にフッ化物コート層（ＭｇＦ２被膜）があり、その間隙に潤滑材変質層（潤滑材の加熱変性物ともいう。）がある。そして、前記間隙の一部にＭｇＦ２粒子が含まれている。
【００６０】
図４は、本発明による実施例の圧粉磁心を構成する鉄粉間の構造を示す模式断面図である。
【００６１】
図中、左右両側の鉄粉の表面にフッ化物コート層（ＭｇＦ２被膜）があり、その間隙に潤滑材変質層（潤滑材の加熱変性物ともいう。）がある。そして、前記間隙の一部にＭｇＦ２粒子が含まれている。
【００６２】
本図の中央に位置するＭｇＦ２粒子は、両側のフッ化物コート層と密着して結合（焼結）している。これにより、鉄粉間の電気的な絶縁状態を維持するとともに、圧粉磁心の機械的強度を向上させている。
【００６３】
この試料を用いて、図２（ａ）に示す３点曲げ試験を行い、強度測定を行った。
【００６４】
図５は、本発明による実施例の圧粉磁心成形体の曲げ強度とフッ化マグネシウム添加量との関係を示すグラフである。横軸はフッ化マグネシウム及び潤滑材の混合物（潤滑材混合物）中のフッ化マグネシウム添加量（ｗｔ％（重量％））を示し、縦軸は曲げ強度を示している。
【００６５】
フッ化マグネシウム添加量０では曲げ強度６ＭＰａと非常に低いが、添加量の増加とともに強度が増加し、添加量１０重量％で最大強度３７ＭＰａを得た。さらに、添加量を増加させると強度は低下し、８０重量％まで増やすと強度は５ＭＰａとなった。
【００６６】
本図から、潤滑材混合物中のフッ化マグネシウム添加量が２〜４０重量％であることが望ましいことがわかる。
【００６７】
本実施例においては、絶縁被膜（絶縁層）をフッ化マグネシウムで形成する例を示したが、これに限定されるものではなく、アルカリ土類金属フッ化物又は希土類金属フッ化物等を用いてもよい。
【００６８】
また、本実施例においては、フッ化物粒子がフッ化マグネシウムの粒子である例を示したが、これに限定されるものではなく、アルカリ土類金属フッ化物又は希土類金属フッ化物等の粒子を用いてもよい。
【００６９】
また、本実施例においては、潤滑材がステアリン酸亜鉛である例を示したが、これに限定されるものではなく、マグネシウム、カルシウム、ストロンチウム、バリウム等のアルカリ土類金属の塩（ステアリン酸金属塩）を用いてもよく、リチウム、鉄、コバルト、ニッケル、チタン、バナジウム、銅等の金属塩（ステアリン酸金属塩）を用いてもよい。また、カプリル酸、カプリン酸、ラウリン酸、ミリスチン酸、パルミチン酸、パルミトレイン酸、オレイン酸、リノール酸、リノレン酸等の脂肪酸の塩（脂肪酸金属塩）を用いてもよい。さらに、アルキル硫酸塩、アルキルベンゼン硫酸塩、アルキルリン酸塩、アルキルベンゼンリン酸塩等の塩を用いてもよい。
【００７０】
脂肪酸金属塩としては、ステアリン酸金属塩が望ましく、ステアリン酸金属塩としては、ステアリン酸亜鉛又はステアリン酸リチウムが望ましい。
【実施例２】
【００７１】
鉄粉３００ｇにボールミル処理を施した後、実施例１に記載した処理液を用いて鉄粉の表面にフッ化マグネシウムの被膜を形成し、５０ｇずつ取り分けた。取り分けた鉄粉それぞれに、鉄粉（磁性粉末）及びステアリン酸亜鉛（潤滑材）の混合物の熱処理前における重量を基準として０．３重量％のステアリン酸亜鉛の粉末、及び、鉄粉、ステアリン酸亜鉛及びフッ化マグネシウムの混合物の熱処理前における重量を基準として１０重量％の平均粒径０．５μｍのフッ化マグネシウムを添加し、混合機に投入してそれぞれ３０分混錬を行った。
【００７２】
この混錬により得られた混合鉄粉を２０ｇ採取し、５５×１０ｍｍ断面の直方体試料に１２ｔ／ｃｍ２の圧力をかけてプレス成形を行った。仕上がり厚さはほぼ５ｍｍである。
【００７３】
この試料を真空中で５００〜１０００℃、０．５時間熱処理し、歪取りを行った。
【００７４】
この試料を用いて、図２（ａ）に示す３点曲げ試験を行い、強度測定を行った。
【００７５】
図６は、本発明による実施例の圧粉磁心成形体の曲げ強度と熱処理温度との関係を示すグラフである。
【００７６】
本図より、熱処理温度が高いほど曲げ強度が高くなることがわかる。熱処理温度が５００℃の場合、曲げ強度は低いが、熱処理温度が６００℃で曲げ強度が高くなる。さらに、９００℃で急激に増加することがわかる。すなわち、熱処理温度６００℃以上が望ましいことがわかる。
【００７７】
図７は、本発明による実施例の圧粉磁心の比抵抗と熱処理温度との関係を示すグラフである。
【００７８】
本図より、圧粉磁心の比抵抗は、熱処理温度が高いほど低下し、９００〜１０００℃においては測定限界以下になることがわかる。これは、９００℃以上においては、被膜のフッ化マグネシウムが破れ、鉄粉同士の焼結が進行したためと考える。
【００７９】
よって、本図より、熱処理温度は８００℃以下が望ましいことがわかる。
【００８０】
図６及び７より、熱処理温度６００〜８００℃が望ましいことがわかる。
【図１】
2010251437.tif 000003
【図２】
2010251437.tif 000004
【図３】
2010251437.tif 000005
【図４】
2010251437.tif 000006
【図５】
2010251437.tif 000007
【図６】
2010251437.tif 000008
【図７】
2010251437.tif 000009